ЧУГАЛЬ
TCHUGAL (IRON-ALUMINIUM)

Изобретение относится к области черной металлургии, в частности к составам алюминиевого чугуна, который может быть использован для изготовления деталей двигателей, печей, тепловых агрегатов.
Известен чугаль, содержащий, мас.%: углерод 1,6-2,5; кремний 1,0-2,0; марганец 0-0,8; алюминий 19,0-25,0; железо остальное [1].
Задача изобретения состоит в улучшении обрабатываемости сплава резанием.
Технический результат достигается тем, что чугаль, содержащий углерод, кремний, марганец, алюминий, железо, дополнительно включает свинец и селен при следующем соотношении компонентов, мас.%: углерод 1,6-2,2, кремний 1,0-1,4, марганец 0,2-0,3, алюминий 22,0-24,0, свинец 0,2-0,3, селен 0,1-0,12, железо - остальное.
В таблице приведены составы чугаля.
Таблица
Компоненты
Состав мас.%:
1
2
Углерод
1,6
2,2
Кремний
1,0
1,4
Марганец
0,3
0,2
Алюминий
22,0
24,0
Свинец
0,2
0,3
Селен
0,12
0,1
Железо
остальное
остальное
Обрабатываемость резанием, отн.ед.
~0,92
~0,92
Примечание: за 1 отн.ед. принята обрабатываемость известного чугаля [1] резанием инструментом из твердых сплавов (ВК6-ОМ, ВК8, КВ10-ОМ, ВК2) при скорости резания до 100 м/мин, подаче до 0,1 мм/об, глубине резания до 5 мм.
Присутствующие в составе чугаля компоненты проявляют себя следующим образом. Кремний способствует графитизации сплава, улучшая его обрабатываемость резанием. Алюминий снижает твердость сплава. Свинец и селен уменьшают вероятность возникновения микротрещин при механической обработке сплава.
Чугаль выплавляют в электропечах. Отливки подвергают низкотемпературному отжигу 620-680°С, причем длительность выдержки при отжиге составляет 1 час на 25 мм сечения отливки с последующим охлаждением с печью до 350-370°C, далее - на воздухе.
Источники информации
1. Иванов В.Н. Словарь-справочник по литейному производству. - М.: Машиностроение, 1990. - С.343.